(57)【特許請求の範囲】
【請求項１】
金属メッキが施されているリード電極を備える電子部品を、導電性樹脂組成物を用いて回路基板に実装する方法であって、
前記リード電極の、回路基板との接続部分の表面全体を導電性樹脂組成物で被覆する工程Ａと、前記電子部品のリード電極と回路基板の電極とを導電性樹脂組成物を用いて接続する工程Ｂと、を有し、
前記工程ＡおよびＢでそれぞれ用いられる導電性樹脂組成物のうち、少なくとも前記工程Ａで用いられる導電性樹脂組成物が防錆剤を含むことを特徴とする電子部品の実装方法。
【請求項２】
前記防錆剤が、ベンゾトリアゾールおよび／またはその誘導体と、カルボン酸化合物と、アミン化合物とを含有する請求項１に記載の実装方法。
【請求項３】
前記導電性樹脂組成物中の前記防錆剤の含有量が、該防錆剤を除く全成分１００質量部に対して０．１〜３．０質量部である請求項１または２に記載の実装方法。
【請求項４】
前記金属メッキが、スズを含む金属メッキである請求項１〜３のいずれか一項に記載の実装方法。
【請求項５】
金属メッキが施されているリード電極を備える電子部品が回路基板に実装された実装体であって、
前記リード電極の、回路基板との接続部分の表面全体が導電性樹脂材料で被覆されており、前記電子部品のリード電極と回路基板の電極とが導電性樹脂材料を用いて接続されており、
少なくとも前記表面全体を被覆している導電性樹脂材料に防錆剤が含まれていることを特徴とする実装体。
【発明の詳細な説明】
【技術分野】
【０００１】
本発明は、電子部品の実装方法および実装体に関する。
【背景技術】
【０００２】
電子部品のリード電極には、腐食防止を目的として、スズ、ニッケル等の金属メッキが施されている。これはハンダ接続を想定しているものだが、近年、低温で実装できる等の利点から、導電性接着剤用いた接続方法が採用されている。
導電性接着剤を用いた電子部品の実装方法としては、回路基板の電極上にペースト状の導電性接着剤を供給し、その上に電子部品のリード電極を配置する方法が一般的である。
ところが、冷暖を繰り返す環境（冷熱サイクル）下や高温高湿環境下では、金属メッキ中の金属と導電性接着剤に含まれる金属との接触電位差、水分などにより、金属メッキ部分にガルバニック腐食が生じる問題がある。該腐食が生じると、接続抵抗の著しい上昇、接着強度の低下等の問題が生じてしまう。
この問題に対し、特許文献１に記載の方法によれば、冷熱サイクル下における接続抵抗の上昇をある程度抑制できるものの、腐食自体の発生は充分には防止できなかった。また、特許文献２の方法によれば、電子部品のリード電極自体を導電性接着剤で形成する方法や、メッキ処理の施されていないリード電極を、メッキの代わりに導電性接着剤で被覆する方法が開示されている。しかし、一般的に市場に流通されている電子部品の電極は上述のように金属メッキ処理がされており、これらの方法では特定の部品のみにしか適用することができず、汎用性が低く、コストもかかる。
【先行技術文献】
【特許文献】
【０００３】
【特許文献１】特開２００８−０６９２３７号公報
【特許文献２】特開２００２−１００５０１号公報
【発明の概要】
【発明が解決しようとする課題】
【０００４】
本発明は、上記事情に鑑みてなされたものであって、冷熱サイクル下においても、金属メッキが施されたリード電極が腐食されず、接続特性の良好な実装体が得られる電子部品の実装方法および実装体を提供することを目的とする。
【課題を解決するための手段】
【０００５】
本発明者らは、鋭意検討を重ねた結果、リード電極に金属メッキが施された電子部品を回路基板に実装する際、該リード電極の特定部分の表面全体を導電性樹脂組成物で被覆することで、リード電極全体の金属メッキの腐食が防止され、接続特性が大幅に改善されることを見出し、本発明を完成させた。
本発明は以下の構成を有する。
［１］金属メッキが施されているリード電極を備える電子部品を、導電性樹脂組成物を用いて回路基板に実装する方法であって、前記リード電極の、回路基板との接続部分の表面全体を導電性樹脂組成物で被覆する工程Ａと、前記電子部品のリード電極と回路基板の電極とを導電性樹脂組成物を用いて接続する工程Ｂと、を有し、前記工程ＡおよびＢでそれぞれ用いられる導電性樹脂組成物のうち、少なくとも前記工程Ａで用いられる導電性樹脂組成物が防錆剤を含むことを特徴とする電子部品の実装方法。
［２］前記防錆剤が、ベンゾトリアゾールおよび／またはその誘導体と、カルボン酸化合物と、アミン化合物とを含有する［１］に記載の実装方法。
［３］前記導電性樹脂組成物中の前記防錆剤の含有量が、該防錆剤を除く全成分１００質量部に対して０．１〜３．０質量部である［１］または［２］に記載の実装方法。
［４］前記金属メッキが、スズを含む金属メッキである［１］〜［３］のいずれか一項に記載の実装方法。
［５］金属メッキが施されているリード電極を備える電子部品が回路基板に実装された実装体であって、前記リード電極の、回路基板との接続部分の表面全体が導電性樹脂材料で被覆されており、前記電子部品のリード電極と回路基板の電極とが導電性樹脂材料を用いて接続されており、少なくとも前記表面全体を被覆している導電性樹脂材料に防錆剤が含まれていることを特徴とする実装体。
【発明の効果】
【０００６】
本発明によれば、冷熱サイクル下においても、金属メッキが施されたリード電極が腐食されず、接続特性の良好な実装体が得られる電子部品の実装方法を提供できる。
また、本発明によれば、冷熱サイクル下においても、金属メッキが施されたリード電極が腐食されず、接続特性の良好な実装体を提供できる。
【図面の簡単な説明】
【０００７】
【図１】本発明の実装方法の一例を説明する説明図である。
【図２】実施例１で得た実装体についての冷熱サイクル試験結果を示すグラフである。
【図３】実施例２で得た実装体についての冷熱サイクル試験結果を示すグラフである。
【図４】参考例３で得た実装体についての冷熱サイクル試験結果を示すグラフである。
【図５】実施例４で得た実装体についての冷熱サイクル試験結果を示すグラフである。
【図６】比較例１で得た実装体についての冷熱サイクル試験結果を示すグラフである。
【図７】比較例２で得た実装体についての冷熱サイクル試験結果を示すグラフである。
【図８】実施例１〜２、参考例３、実施例４、比較例１〜２で得た実装体におけるリード電極と回路基板との接続部分の断面写真（ＳＥＭ）である。
【発明を実施するための形態】
【０００８】
＜電子部品の実装方法＞
本発明の電子部品の実装方法は、金属メッキが施されているリード電極を備える電子部品を、導電性樹脂組成物を用いて回路基板に実装する方法であって、以下の工程Ａと工程Ｂとを有し、該工程ＡおよびＢでそれぞれ用いられる導電性樹脂組成物の両方または一方が防錆剤を含むことを特徴とする。
本発明に用いられる電子部品は、金属メッキが施されているリード電極（以下、メッキ電極と略す。）を備えるものであれば特に限定されず、例えば、ＱＦＰ（Ｑｕａｄ  Ｆｌａｔ  Ｐａｃｋａｇｅ）、ＳＯＰ（Ｓｍａｌｌ  Ｏｕｔｌｉｎｅ  Ｐａｃｋａｇｅ）、ＳＯＪ（Ｓｍａｌｌ  Ｏｕｔｌｉｎｅ  Ｊ−ｌｅａｄｅｄ）等の表面実装用の電子部品が挙げられる。これらの中でも特にＱＦＰが好ましい。
メッキ電極の金属メッキとしては、特に限定されず、一般的にリード電極に用いられているものであってよい。具体的には、スズ、ニッケル等の金属を含むメッキが挙げられる。これらの中でも、スズを含む金属メッキが好ましい。メッキ電極の金属メッキがスズを含む場合、導電性樹脂組成物中の導電性粒子（特に銀を含む導電性粒子）との接触電位差が大きいことからガルバニック腐食が生じやすいが、本発明によれば、該腐食を効果的に防止できる。
【０００９】
［工程Ａ］
工程Ａでは、前記メッキ電極の、回路基板との接続部分の表面全体を導電性樹脂組成物で被覆する。具体的には、希釈した未硬化の導電性樹脂組成物を電極部分に転写することによって被覆すればよい。
被覆方法としては、例えば、希釈した導電性樹脂組成物にメッキ電極をディップ（浸漬）してもいいし、ディスペンスサー等で直接塗布してもよい。これらの中でも、被覆作業性と後述の電極間のショートの懸念を考慮した場合、ディップにより被覆する方法が好ましい。
ここで、「回路基板との接続部分」とは、当該電子部品を回路基板に実装した際に、回路基板面に対して略平行に配置される部分を示す。
図１に、メッキ電極の回路基板との接続部分の表面全体を導電性樹脂組成物で被覆した例を示す。本例は、電子部品として、本体１と複数のメッキ電極２とを備えた電子部品を用いた例である。メッキ電極２は、本体１の側端から底面方向（回路基板４側）に伸び、途中（屈曲部２ａ）で外向き（本体１とは逆方向）に屈曲した形状を有する。メッキ電極２のうち、屈曲部２ａから先端２ｂまでが「回路基板との接続部分」に該当し、この部分の表面全体が導電性樹脂組成物３で被覆されている。
この接続部分は、工程Ｂにて、導電性樹脂組成物を介して回路基板４の電極５と接続される。
回路基板の電極上にペースト状の導電性接着剤を供給し、その上に電子部品のリード電極（導電性樹脂組成物により被覆されていないリード電極）を配置する従来の方法では、導電性接着剤の該接続部分のうち、上側表面が露出した状態となるが、この上側表面も含め、接続部分の表面全体を導電性樹脂組成物で被覆することで、冷熱サイクル下においても、金属メッキが施されたリード電極が腐食されず、接続特性の良好となる。
【００１０】
なお、本発明は図１に示す実施形態には限定されない。たとえば、図１にはメッキ電極２について、回路基板との接続部分のみを導電性樹脂組成物３で被覆した例を示したが、該接続部分以外の部分も被覆してもよい。たとえばメッキ電極全体を導電性樹脂組成物で被覆してもよい。少なくとも回路基板との接続部分が導電性樹脂組成物で被覆されていれば、本発明の効果は得られる。
また、メッキ電極２の形状として、屈曲部２ａで外向き（本体１とは逆方向）に屈曲した形状を有するものを示したが、その他の形状、たとえば屈曲部２ａで内向き（本体１方向）に屈曲した形状のものを用いてもよい。
【００１１】
導電性樹脂組成物としては、通常、導電性粒子とバインダー樹脂とを含有するものが用いられる。
導電性粒子としては、導電性を有するものであれば特に限定されず、たとえば銀、銅、スズ、ニッケル、これらのうちの少なくとも１種の主成分とする合金等の金属からなる粒子（以下、金属粒子）、カーボン粒子等が挙げられる。金属粒子としては、銀粒子、銅粒子、銀メッキ銅粒子、ニッケル粒子等が好ましく、導電性の観点から、銀粒子が特に好ましい。これら導電性粒子は、１種でも２種以上を併用してもよい。
導電性粒子の形状としては、たとえば球状、略球形状、フレーク状等が挙げられる。これらの中でも、導電性、安定性の観点から、フレーク状または略球形状のものが好ましい。
【００１２】
導電性樹脂組成物中の導電性粒子の含有量は、本発明の属する分野で一般的とされる含有量であればよく、具体的には、導電性樹脂組成物の全固形分１００質量部に対して、６０〜９５質量部が妥当である。導電性粒子の含有量が上記範囲の下限値未満であると、充分な導電性が得られにくくなる。一方、該含有量が上記範囲の上限値を超えると、相対的にバインダー樹脂の含有量が少なくなり、メッキ電極表面への接着性が弱くなり、またコストも高くなる。
【００１３】
バインダー樹脂としては、導電性樹脂組成物用等に一般的に用いられる樹脂が利用でき、熱硬化性樹脂、熱可塑性樹脂のいずれであってもよく、これらを併用してもよい。
バインダー樹脂として具体的には、例えば、エポキシ樹脂、ポリエステル樹脂、フェノキシ樹脂、フェノール樹脂、アクリル樹脂、シリコーン樹脂、ポリエーテルイミド樹脂、ポリイミド樹脂、ポリアミドイミド樹脂、ポリフェニレンスルフィド樹脂等が挙げられる。これらバインダー樹脂は、１種でも２種以上を併用してもよい。
【００１４】
導電性樹脂組成物中のバインダー樹脂の含有量は、本発明の属する分野で一般的とされる含有量であればよく、具体的には、導電性樹脂組成物の全固形分１００質量部に対して、バインダー樹脂固形分５〜３０質量部が妥当である。バインダー樹脂の含有量が上記範囲の下限値未満であると、メッキ電極表面への接着性が弱くなる。一方、該含有量が上記範囲の上限値を超えると、相対的に導電性粒子の含有量が少なくなり、充分な導電性が得られにくくなる。
【００１５】
導電性樹脂組成物は、上記導電性粒子およびバインダー樹脂以外の他の成分を含有してもよい。
該他の成分として、防錆剤が挙げられる。本発明においては、上述したように、工程ＡおよびＢでそれぞれ用いられる導電性樹脂組成物の両方または一方が防錆剤を含むことが必要である。特に、メッキ電極の腐食の抑制効果が高いことから、少なくとも、工程Ａで用いる導電性樹脂組成物が防錆剤を含むことが好ましい。この場合、工程Ｂで用いる導電性樹脂組成物は、防錆剤を含んでもよく、含まなくてもよい。
【００１６】
防錆剤としては、公知の防錆剤を利用できる。本発明においては、特に、冷熱サイクル下でのメッキ電極の腐食防止効果に優れることから、防錆剤が、ベンゾトリアゾールおよび／またはその誘導体と、カルボン酸化合物と、アミン化合物とを含有することが好ましい。
これらのうち、ベンゾトリアゾールおよび／またはその誘導体は、主に冷熱サイクル下でのメッキ電極の腐食防止に寄与する。
ただしベンゾトリアゾールおよび／またはその誘導体を単独で配合すると、導電性樹脂組成物のバインダー樹脂と反応し、導電性樹脂組成物を増粘させ、保存安定性を低下させるおそれがある。また、導電性樹脂組成物を熱硬化、熱乾燥等のために加熱した際にバインダー樹脂と反応し、その結果、導電性樹脂組成物中のベンゾトリアゾールおよび／またはその誘導体の割合が減少して、腐食防止効果が充分に得られなくなる場合がある。
そこでカルボン酸化合物を併用することで、上述したような、ベンゾトリアゾールおよび／またはその誘導体とバインダー樹脂との反応を抑制でき、導電性樹脂組成物の保存安定性や腐食防止効果の低下を防ぐことができる。
しかしカルボン酸化合物を配合すると、導電性樹脂組成物が酸性寄りになり、腐食防止効果が損なわれるおそれがある。
そこでアミン化合物をさらに併用することで、導電性樹脂組成物を中性に調整でき、腐食防止効果が充分に発揮される。
【００１７】
ベンゾトリアゾール誘導体としては、例えば、トリルトリアゾール、１−［Ｎ，Ｎ−ビス（２−エチルヘキシル）アミノメチル］ベンゾトリアゾール、カルボキシベンゾトリアゾール、ヒドロキシベンゾトリアゾール等が挙げられ、中でも、トリルトリアゾールが好ましい。これらベンゾトリアゾールおよびベンゾトリアゾール誘導体は、１種でも２種以上を併用してもよい。
導電性樹脂組成物中のベンゾトリアゾールおよび／またはその誘導体の含有量は、防錆剤を除く全成分１００質量部に対して、０．０４〜１．０質量部が好ましく、０．０５〜０．８質量部がより好ましい。ベンゾトリアゾールおよび／またはその誘導体の含有量が上記範囲の下限値未満であると、メッキ電極の腐食が充分に抑制されず、冷熱ヒートサイクル下での抵抗が上昇するおそれがある。一方、該含有量が上記範囲の上限値を超えると、導電性樹脂組成物の粘度が高くなり、均一な分散が困難になると共に、保存安定性が低下するおそれがある。
【００１８】
カルボン酸化合物としては、例えば、オクタン酸、酢酸、プロピオン酸、酪酸、吉草酸、ヘキサン酸、ラウリン酸等の鎖状のモノカルボン酸、アジピン酸、マレイン酸等の鎖状のジカルボン酸、安息香酸等の芳香族カルボン酸などが挙げられる。これらの中でも、鎖状のモノカルボン酸が好ましく、オクタン酸が特に好ましい。これらカルボン酸化合物は、１種でも２種以上を併用してもよい。
導電性樹脂組成物中のカルボン酸化合物の含有量は、防錆剤を除く全成分１００質量部に対して、０．０３〜１．０質量部が好ましく、０．０４〜０．８質量部がより好ましい。カルボン酸化合物の含有量が上記範囲の下限値未満であると、ベンゾトリアゾールおよび／またはその誘導体とバインダー樹脂との反応を抑制しにくくなり、導電性樹脂組成物の保存安定性が低下するおそれがある。一方、該含有量が上記範囲の上限値を超えると、導電性樹脂組成物の導電性が悪くなるおそれがある。
【００１９】
アミン化合物としては、例えば、トリエタノールアミン等のアルカノールアミン、エチルアミン、メチルエチルアミン、トリメチルアミン等のアルキルアミン、カテコールアミン等の芳香族アミンなどが挙げられる。これらの中でもアルカノールアミンが好ましく、トリエタノールアミンが特に好ましい。これらアミン化合物は、１種でも２種以上を併用してもよい。
導電性樹脂組成物中のアミン化合物の含有量は、防錆剤を除く全成分１００質量部に対して、０．０３〜１．０質量部が好ましく、０．０４〜０．８質量部がより好ましい。アミン化合物の含有量が上記範囲の下限値未満であると、導電性樹脂組成物を中性に調整できず、電極の腐食の発生を抑制しにくくなるおそれがある。一方、該含有量が上記範囲の上限値を超えると、アミン化合物とバインダー樹脂が反応し、導電性樹脂組成物の保存安定性が低下するおそれがある。
【００２０】
導電性樹脂組成物中の防錆剤の含有量（たとえばベンゾトリアゾールおよび／またはその誘導体と、カルボン酸化合物と、アミン化合物との合計含有量）は、該防錆剤を除く全成分１００質量部に対して０．１〜３．０質量部が好ましく、０．５〜２．０質量部がより好ましい。該含有量が上記範囲の下限値未満であると、冷熱サイクル下において導電性樹脂組成物に含まれる導電性粒子や金属メッキの金属（スズ等）が腐食しやすくなり、結果、経時的に抵抗が上昇するなど、充分な接続特性が得られないおそれがある。一方、該含有量が上記範囲の上限値を超えると、導電性樹脂組成物の保存安定性が悪くなったり、メッキ電極と回路基板の電極との間の抵抗が大きくなるおそれがある。
【００２１】
導電性樹脂組成物は、本発明の効果を損なわない範囲で、必要に応じて、上記以外の他の成分を含有してもよい。該他の成分としては、特に限定されず、従来、導電性樹脂組成物に配合されている任意の成分を配合できる。
たとえば前記バインダー樹脂として熱硬化性樹脂を用いる場合、硬化剤を配合してもよい。硬化剤としては、該熱硬化性樹脂と反応し得るものであればよく、公知の硬化剤のなかから、使用するバインダー樹脂に応じて適宜選択できる。例えばアミン系硬化剤、酸無水物系硬化剤、イミダゾール系硬化剤などが挙げられる。これら硬化剤は、１種でも２種以上を併用してもよい。
また、必要に応じて、適量の有機溶剤を含有することができる。たとえば、後述のメッキ電極の被覆に適した粘度に調整するためでもよいし、導電性樹脂組成物を構成する各成分を均一に混合するためや、原料に元々含まれている有機溶剤に由来するものであってもよい。有機溶剤としては、本発明の属する分野で一般的に用いられる公知の有機溶剤の中から適宜選択し使用できる。
【００２２】
工程Ａで用いる導電性樹脂組成物の粘度は、メッキ電極の被覆方法、電子部品の種類等を考慮して適宜設定すればよい。
たとえばＱＦＰ等の表面実装用の電子部品においては通常、矩形の本体の各辺に複数の端子（リード電極）が設けられており、このような電子部品の端子をディップにより被覆する場合、被覆後、各端子の表面を被覆する導電性樹脂組成物同士が接触しない状態であることが必要である。そのため、工程Ａで用いる導電性樹脂組成物の粘度は、被覆後において、各端子の表面を被覆する導電性樹脂組成物同士が接触せず、かつ個々の端子表面を均一に被覆できる程度の粘度であることが好ましい。かかる観点から、この場合の被覆用導電性樹脂組成物の粘度としては、０．０１〜２００ｄＰａ・ｓが好ましい。該粘度が上記範囲の下限値未満であると、メッキ電極表面に充分に付着せず、本発明の効果が充分に得られないおそれがある。一方、該粘度が上記範囲の上限値を超えると、部分的に厚く被覆されたり、隣接する端子間で導電性樹脂組成物同士が接触し、回路がショートしてしまうおそれがある。
ディスペンサー等で直接塗布する場合は、塗布後に導電性樹脂組成物が流れないよう、ディップの場合よりも高粘度のものを用いることが好ましい。
【００２３】
導電性樹脂組成物は、上記各成分を混合することにより調製できる。混合は公知の方法により実施でき、たとえばロールミル、プラネタリーミキサー等の混合機で混合する方法が挙げられる。
【００２４】
工程Ａにおいては、上記被覆後、工程Ｂを行う前に、被覆した導電性樹脂組成物を硬化もしくは半硬化してもよい。
【００２５】
［工程Ｂ］
工程Ｂでは、前記メッキ電極と回路基板の電極とを導電性樹脂組成物を用いて接続する。
工程Ｂで用いる回路基板は、通常、前記メッキ電極を備えた電子部品が実装される回路基板として用いられているものであればよく、公知のプリント配線基板が利用できる。例えば、紙−フェノール基板、ガラス−エポキシ基板、セラミック基板等のリジッド基板であってもよく、フレキシブル基板であってもよい。
工程Ｂで用いる導電性樹脂組成物としては、前記工程Ａで挙げた導電性樹脂組成物と同様のものが挙げられる。
工程Ｂで用いる導電性樹脂組成物は、上述したように、前記防錆剤を含んでもよい。
工程Ｂにおいて、導電性樹脂組成物としては、工程Ａと同じ組成のものを用いてもよく、異なる組成のものを用いてもよく、メッキ電極と回路基板の電極との接続方法等を考慮して適宜設定すればよい。
たとえば後述するように、メッキ電極と回路基板の電極との接続の際、該導電性樹脂組成物を回路基板の電極上に供給し、そこにメッキ電極を配置する場合、工程Ｂで用いる導電性樹脂組成物としては、回路基板上に供給するのに適したレオロジーを得るために、通常、前記工程Ａで説明した、ディップにより被覆する場合の導電性樹脂組成物の粘度よりも高粘度（たとえば２００〜１５０００ｄＰａ・ｓ程度）のものが好ましく用いられる。同様の理由から、導電性粒子として球形状または／および略球形状の粒子を含むことが好ましい。また、接着特性、耐熱特性の観点から、バインダー樹脂として、熱硬化性樹脂を含むことが好ましく、エポキシ樹脂を含むことがより好ましい。
【００２６】
導電性樹脂組成物を用いて前記メッキ電極と回路基板の電極とを接続する方法は特に限定されず、従来、電子部品のリード電極と回路基板の電極とを導電性接着剤を用いて接続するのに用いられている公知の方法を適用できる。
具体的には、たとえば回路基板の電極上に導電性樹脂組成物を供給し、該導電性樹脂組成物上に前記メッキ電極を配置する方法が挙げられる。
導電性樹脂組成物の供給方法としては、たとえばメタルマスクを用いたスクリーン印刷等により印刷する方法、ディスペンサー等を用いて塗布する方法などが挙げられる。
配置後、熱風循環乾燥炉、リフロー炉、等で導電性樹脂組成物を硬化し、本発明の実装方法が完了する。
【００２７】
＜実装体＞
本発明の実装体は、前記メッキ電極を備える電子部品が回路基板に実装された実装体であって、前記メッキ電極の、回路基板との接続部分の表面全体が導電性樹脂材料で被覆されており、該導電性樹脂材料の少なくとも一部に防錆剤を含むことを特徴とする。
該電子部品、回路基板、防錆剤としては、それぞれ、前記本発明の実装方法で挙げたものと同様のものが挙げられる。
導電性樹脂材料としては、前記導電性樹脂組成物、該導電性樹脂組成物に由来する材料等が挙げられる。該材料としては、導電性樹脂組成物に含まれる成分が加熱等により反応して生成した反応生成物が挙げられる。該反応生成物としては、たとえばバインダー樹脂として熱硬化性樹脂を含む場合は、該導電性樹脂組成物の硬化物が挙げられる。
【００２８】
本発明の実装体は、前記本発明の実装方法により電子部品が回路基板に実装された実装体であってもよく、その他の実装方法により電子部品が回路基板に実装された実装体であってもよい。実装方法にかかわらず、メッキ電極の、回路基板との接続部分の表面全体が導電性樹脂組成物で被覆されており、該導電性樹脂組成物の少なくとも一部に防錆剤を含んでいれば、冷熱サイクル下においてもメッキ電極の腐食が防止され、接続特性の良好なものとなる。
他の実装方法としては、たとえば、前記工程Ａおよび工程Ｂを逆の順番で行う方法が挙げられる。
具体的には、前記電子部品のメッキ電極と回路基板の電極とを導電性樹脂組成物を用いて接続する工程（以下、工程Ｂ’という。）と、前記メッキ電極の、回路基板との接続部分の表面の露出部分を導電性樹脂組成物で被覆する工程（以下、工程Ａ’という。）とを有し、前記工程Ｂ’およびＡ’でそれぞれ用いられる導電性樹脂組成物の両方または一方が防錆剤を含む実装方法が挙げられる。
工程Ｂ’は、電子部品として、メッキ電極の、回路基板との接続部分の表面全体が導電性樹脂組成物で被覆されていないものを用いる以外は前記工程Ｂと同様にして実施できる。
工程Ｂ’により回路基板の電極に接続されたメッキ電極は、回路基板との接続部分の表面の一部が露出した状態である。そのため、工程Ａ’にてその露出部分を導電性樹脂組成物で被覆することで、該メッキ電極の、回路基板との接続部分の表面全体が導電性樹脂組成物で被覆された状態となる。
工程Ａ’における被覆方法としては、たとえば該メッキ電極にディスペンサー等で導電性樹脂組成物を直接塗布する方法等が挙げられる。
【実施例】
【００２９】
以下、実施例により本発明をより具体的に説明するが本発明はこれらに限定されない。
＜製造例１：防錆剤を含む導電性樹脂組成物（１）の調製＞
液状エポキシ樹脂１２ｇ、フレーク状銀粉と略球形状銀粉の混合粉８２ｇ、液状フェノールノボラック樹脂７．０ｇ、イミダゾール系硬化剤１．０ｇ、ベンゾトリアゾール１．０ｇ、オクタン酸０．２ｇおよびトリエタノールアミン０．３ｇを３本ロールミルで混練して目的の導電性樹脂組成物（１）を得た。
該導電性樹脂組成物（１）をブルックフィールドＨＢＤＶ−Ｉ（Ｓ１４ロータ、５ｒｐｍ、２３℃）により測定したところ、工程Ａで用いる場合、１．０ｄＰａ・ｓ（ジエチレングリコールジメチルエーテルで希釈し粘度を調整した）、工程Ｂで用いる場合、５０００ｄＰａ・ｓであった。
【００３０】
＜製造例２：防錆剤を含まない導電性樹脂組成物（２）の調製＞
ベンゾトリアゾール、オクタン酸およびトリエタノールアミンを配合しない以外は製造例１と同様にして目的の導電性樹脂組成物（２）を得た。
該導電性樹脂組成物（２）の粘度を、実施例１と同様に測定したところ、１．０ｄＰａ・ｓ（ジエチレングリコールジメチルエーテルで希釈し粘度を調整した）、工程Ｂで用いる場合５０００ｄＰａ・ｓであった。
【００３１】
＜製造例３：防錆剤を含む導電性樹脂組成物（３）の調製＞
ポリエステル樹脂（２−ブトキシエチルアセテート３１％溶液）９６．８ｇ、フレーク状銀粉７０ｇ、２−ブトキシエチルアセテート７．２ｇ、ベンゾトリアゾール１．７ｇ、オクタン酸０．３４ｇおよびトリエタノールアミン０．５１ｇを３本ロールミルで混練して目的の導電性樹脂組成物（３）を得た。
上記ポリエステル樹脂は、溶液としての配合量である。
導電性樹脂組成物（３）は一般的にはフレキシブル基板に用いられる。
該導電性樹脂組成物（３）の粘度を、実施例１と同様に測定したところ、１５０ｄＰａ・ｓであった。
【００３２】
＜実施例１＞
電子部品として、スズメッキされたリード電極（リード電極の材質：銅）を備えたＱＦＰ、回路基板として、ガラス−エポキシ基板表面に回路電極（回路電極の材質：銅）が形成されたものを用い、以下の手順で実装体を得た。
まず、電子部品のリード電極を、導電性樹脂組成物（１）中にディップし、図１に示すように被覆した（工程Ａ）。
別途、回路基板の電極上に導電性樹脂組成物（１）をスクリーン印刷により印刷し、そこに前記電子部品のリード電極を配置した後、２００℃×１０分間加熱硬化させて実装体を得た（工程Ｂ）。
【００３３】
＜実施例２、参考例３、実施例４、比較例１〜２＞
工程Ａ、Ｂで用いる導電性樹脂組成物を表１に示すものに変更した以外は実施例１と同様にして実装体を得た。
【００３４】
＜比較例１＞
工程Ａを行わなかった以外は実施例１と同様にして実装体を得た。
【００３５】
＜比較例２＞
工程Ａ、Ｂで用いる導電性樹脂組成物を表１に示すものに変更した以外は実施例１と同様にして実装体を得た。
【００３６】
【表１】
0005426310.tif 000002
【００３７】
実施例１〜２、参考例３、実施例４および比較例１〜２で得た実装体について、下記の冷熱サイクル試験および外観評価を行った。
【００３８】
＜冷熱サイクル試験＞
作製した実装体を、１０ｍＡの一定電流を流しながら、−６５℃の環境下で３０分間放置し、次に常温で５分間放置した後に１２５℃の環境下で３０分間放置し、さらに常温で５分間放置する操作を１サイクルとし、これを２５００サイクル行った。この間、一分毎に電圧値を測定した。その結果を図２〜７に示す。図２〜７は、横軸に経過時間（サイクル数）、縦軸に測定電圧（Ｖ）をとって作成したグラフである。
また、その結果から、下記評価基準により、冷熱サイクル下における接続特性を評価した。その結果を表２に示す。
［評価基準］
○：２５００サイクル実施後の電圧値の、初期電圧値からの変化率が＋１００％以内。
×：２５００サイクル実施後の電圧値の、初期電圧値からの変化率が＋１００％越。
【００３９】
＜外観評価＞
前記冷熱サイクル試験後（２５００サイクル実施後）の実装体を割断し、リード電極と回路基板との接続部分の断面写真をＳＥＭ（走査電子顕微鏡、日本電子社製「ＪＳＭ−６３６０ＬＶ」、倍率２００倍（比較例１のみ１００倍））にて撮影した。撮影した断面写真を図８に示す。
また、該断面写真から、下記評価基準により、外観を評価した。その結果を表２に示す。
［評価基準］
○：メッキ部分の腐食およびメッキと導電性樹脂組成物との界面に空隙がない。
△：メッキ部分の腐食が若干みられるがメッキと導電性樹脂組成物との界面に空隙がなく接続が取れている。
×：メッキ部分は腐食しておりメッキと導電性樹脂組成物との界面に空隙がある。
【００４０】
【表２】
0005426310.tif 000003
【００４１】
上記結果に示すとおり、実施例１〜２、参考例３および実施例４で得た実装体は、２５００サイクル以上の冷熱サイクル下においてもリード電極が腐食されず、良好な接続特性が持続していた。特に、工程Ａで防錆剤を含む導電性樹脂組成物を用いた実施例１、２、４の結果が優れていた。
一方、工程Ａを行わなかった比較例１、工程Ａ、Ｂともに防錆剤を含まない導電性樹脂組成物を用いた比較例２は、１００〜５００サイクル程度の冷熱サイクルでリード電極の腐食が生じ、測定電圧が大幅に増大していた。
【符号の説明】
【００４２】
１…電子部品本体、２…メッキ電極、３…導電性樹脂組成物、４…回路基板、５…電極
【図１】
0005426310.tif 000004
【図２】
0005426310.tif 000005
【図３】
0005426310.tif 000006
【図４】
0005426310.tif 000007
【図５】
0005426310.tif 000008
【図６】
0005426310.tif 000009
【図７】
0005426310.tif 000010
【図８】
0005426310.tif 000011